(57)【要約】【課題】接着剤で歯列矯正ブラケットを患者の歯に結合するためのパッドおよびそれを作り、使用する方法を提供すること。【解決手段】歯科用器具は、パッドの一部として多孔質超弾性金属構造体を含むものとしてよく、ここで、多孔質部分は、歯科用器具を歯に結合する際に歯に面する結合表面を有する。多孔質構造体は、中実体積および細孔容積を含む。パッドは、多孔質ＮｉＴｉなどの、多孔質超弾性金属構造体を含み得る。【選択図】図１
2017060768.tif 000002
【特許請求の範囲】
【請求項１】
歯列矯正ブラケットのパッドであって、
前記歯列矯正ブラケットを歯に結合するための接着剤を受け入れるように構成されている多孔質超弾性金属構造体
を備えるパッド。
【請求項２】
前記多孔質超弾性金属構造体は、ウェハであり、前記歯列矯正ブラケットを前記歯に結合する前に前記接着剤を含浸される請求項１に記載のパッド。
【請求項３】
前記歯列矯正ブラケットは、ブラケット本体部を含み、前記多孔質超弾性金属構造体は、前記ブラケット本体部に結合され、前記接着剤を受け入れる結合表面を画成する結合部分を形成する請求項１に記載のパッド。
【請求項４】
前記多孔質超弾性金属構造体は、前記結合部分の厚さを通して実質的に均一に分布した細孔容積を画成している請求項３に記載のパッド。
【請求項５】
前記多孔質超弾性金属構造体は、前記ブラケット本体部の近くの位置における空隙体積分率が前記結合表面の近くの位置における空隙体積分率と異なる細孔容積を画成している請求項３に記載のパッド。
【請求項６】
前記結合部分を前記ブラケット本体部に取り付けるための取付部分をさらに含み、前記取付部分は、実質的に中実である請求項３に記載のパッド。
【請求項７】
前記取付部分は、前記多孔質超弾性金属構造体の金属と異なる金属から作られる請求項６に記載のパッド。
【請求項８】
前記取付部分は、前記ブラケット本体部の金属と異なる金属から作られる請求項７に記載のパッド。
【請求項９】
前記ブラケット本体部および前記多孔質超弾性金属構造体は、一体形成される請求項１に記載のパッド。
【請求項１０】
ブラケット本体部と、
請求項１に記載の前記パッドと
を備える歯列矯正ブラケット。
【請求項１１】
前記ブラケット本体部および前記パッドは、一体形成される請求項１０に記載の歯列矯正ブラケット。
【請求項１２】
前記多孔質超弾性金属構造体は、前記ブラケット本体部に結合され、前記接着剤を受け入れるように構成された結合表面を画成している結合部分を形成している請求項１０に記載の歯列矯正ブラケット。
【請求項１３】
前記結合部分を前記ブラケット本体部に取り付けるための取付部分をさらに含み、前記取付部分は、実質的に中実である請求項１２に記載の歯列矯正ブラケット。
【請求項１４】
歯列矯正ブラケット用のパッドを作るための方法であって、
前記歯列矯正ブラケットと歯との間に留置するための多孔質超弾性金属構造体を製作するステップであって、前記多孔質超弾性金属構造体は、前記多孔質超弾性金属構造体を前記歯に結合するための接着剤を受け入れるように構成される、ステップ
を含む方法。
【請求項１５】
前記歯列矯正ブラケットはブラケット本体部を含み、前記多孔質超弾性金属構造体は結合部分を形成し、前記方法は、
前記結合部分に、および前記ブラケット本体部に結合されるべき取付部分を製作するステップ
をさらに含む請求項１４に記載の方法。
【請求項１６】
前記取付部分を製作するステップは、溶融金属を溶射するか、または金属板を前記結合部分の一側にタック溶接することによって前記結合部分の一側の空隙を閉鎖するステップを含む請求項１５に記載の方法。
【請求項１７】
製作するステップは、
ニッケル含有粉体とチタン含有粉体とを混合するステップと、
前記粉体混合物を圧縮して未焼結体を形成するステップと、
前記未焼結体中の前記ニッケル含有粉体と前記チタン含有粉体との間の反応を引き起こさせるステップと
を含む請求項１４に記載の方法。
【請求項１８】
製作するステップは、超弾性金属の粉体とポリマー結合剤の粉体とを混合するステップと、前記混合物をポリマー前駆物質発泡体中に留置するステップと、前記超弾性金属粒子を焼結するステップとを含む請求項１４に記載の方法。
【請求項１９】
製作するステップは、超弾性金属を事前製作された炭素骨格上に蒸着するステップを含む請求項１４に記載の方法。
【請求項２０】
製作するステップは、
冷却にあたり前記超弾性金属が形成される元になる組成物を溶融するステップと、
フィラー材料を前記溶融された組成物中で混合するステップと、
溶融された金属とフィラーとの前記混合物を鋳型の中に注ぎ込むステップと、
前記混合物を冷却するステップと、
前記フィラーを取り除くステップと
を含む請求項１４に記載の方法。
【発明の詳細な説明】
【技術分野】
【０００１】
関連出願の相互参照
本出願は、参照により本明細書にその全体が組み込まれている、２０１５年９月２４日に出願した米国仮特許出願第６２／２３２，０７９号の優先権を主張するものである。
【０００２】
本発明は、歯科用途で使用される歯列矯正器具（ｏｒｔｈｏｄｏｎｔｉｃ  ａｐｐｌｉａｎｃｅ）に関するものであり、特に、歯列矯正ブラケット（ｏｒｔｈｏｄｏｎｔｉｃ  ｂｒａｃｋｅｔ）、パッドを有する歯列矯正ブラケット、ならびにパッドおよび歯列矯正ブラケットを作る方法に関するものである。
【背景技術】
【０００３】
歯を整列させ、および／または不正咬合を矯正するために、毎年数百万ドルが費やされている。歯列矯正の分野では、そのような問題を是正する技術は、歯列矯正器具を患者の歯に取り付けて、互いに関する、また患者の骨格構造に関する歯の並び方を真っ直ぐにし、または矯正するステップを含む。そのために、ブラケット、バッカルチューブ、および同様のものなどの、歯列矯正器具は歯の表面に取り付けられ、矯正用アーチワイヤーまたは他の弾性デバイスから矯正力を歯に伝える。
【０００４】
利用可能な歯列矯正器具のうち、医師は、不正咬合を矯正するために歯列矯正ブラケットを使用することが多い。典型的な歯列矯正ブラケットは、アーチワイヤーを受け入れるためにアーチワイヤースロットが用意されているブラケット本体部を備えるものとしてよく、またアーチワイヤーをブラケットに結紮する際に使用するためブラケット本体部と一体化する、または固定される結合ウィングまたは他の結紮構造体も含み得る。そのようなブラケット構造体は、一般的に、ブラケットが歯表面に固定される際に使用される歯係合構造体を備える。
【０００５】
歯列矯正器具は、典型的には、接着剤で患者の歯に固定される。接着剤は、一般的に、歯に塗布され、次いで歯列矯正器具が接着剤上に押し付けられる。硬化させた後、接着剤は、接着剤と歯との間に化学的結合および／または機械的結合を形成し、ブラケット上の構造体との化学結合および／または機械的結合を形成する。同様にして、複数の歯列矯正ブラケットの各々が歯に接着される。次いで、ブラケットは、アーチワイヤーによって一緒に結合され、それにより治療の開始となり得る。
【０００６】
この点に関して、ブラケット上の構造体と係合する歯は、ブラケット本体部と一体形成され得るか、または別のシートとして形成され、次いでブラケット本体部に固定されるパッドを備えることが多い。パッドは、結合表面を画成するものとしてよく、患者の歯への接着剤による結合を円滑にする特定の特徴部を備え得る。
【０００７】
たとえば、結合表面は、メッシュ、またはアンダーカット、突起部、もしくは陥凹部、またはこれらの特徴部の組合せを含む他の凸凹の多い構造体などの、構造要素を備えることが多い。接着剤は、ブラケットを歯に固定する際にこれらの特徴部の中に流れ込み、そしてその周りに流れ得る。接着剤が固まるか、または硬化した後、接着剤は、パッドと歯との間の機械的な、または連動する結合を形成する。そのような結合表面は、「機械的結合基部（ｍｅｃｈａｎｉｃａｌ  ｂｏｎｄｉｎｇ  ｂａｓｅ）」と称され得る。
【０００８】
使用時に、歯列矯正ブラケットは、アーチワイヤーによってブラケットに及ぼされる力に加えて様々な力を受ける。より具体的には、食物などの物体が咀嚼時に歯列矯正ブラケットと強制的に接触したときに、力はブラケットによって、ブラケットを歯に固定している接着剤による結合部に直接伝えられる。力が結合部の強度を超えると、結合は破滅的に衰える可能性があり、ブラケットは、歯から剥離することがある。ブラケットを患者の歯から剥離させる力を発生するのは通常の咀嚼であることが多い。
【０００９】
かなりの割合のブラケットが、治療中に剥離する。１０％と高い剥離率を示す研究もある。米国では毎年約２００万件の歯列矯正治療が開始され、各々典型的には患者１人につき２０個のブラケットを使用し、治療は平均して約２年間継続し、毎年かなりの失敗件数（約４０００万件）が生じると予想され得る。したがって、各歯列矯正医は、平均して、毎年約４００件のブラケット剥離を予想し得る。剥離ごとに７５ドルのコストで、失われる時間とお金は、毎年約３０，０００ドルと言われている。したがって、ブラケット剥離は、歯列矯正医の主要な収益の損失である。
【００１０】
剥離に対処するために、器具と歯との間の結合を強化することへの試みがなされている。たとえば、接着剤への結合のための接触表面を広くして良好な結合を生み出すために均一なサイズの粒子が使用されてきた。ブラケットの基部部分と歯の取付点との間のワイヤーメッシュが開発されている。ワイヤーメッシュは、接着剤とメッシュとの間のより信頼性の高い機械的結合をもたらすように接着剤が通る複数の開口部を有する。さらに他の構造体は、フォトエッチングされた表面を有する箔またはプレートを備え、メッシュ材料の層がフォトエッチングされた表面に拡散結合されている。フォトエッチングされた表面は、二次結合連動をもたらし、メッシュは、一次結合連動をもたらし、それによって、ブラケットに取り付けられた結合パッドと歯との間の結合の強度を高める。
【００１１】
従来技術の歯列矯正器具は、結合を改善しているが、そのような改善は、欠点がないというわけではない。結合を強化することは、悪影響を有し得る。ブラケットと歯との間の結合が強ければ強いほど、接着剤界面は著しく強くなり得る。ブラケットを剥離すると、歯からエナメル質の一部を破る可能性がある。その結果、強い結合は、医師が歯を傷つけずにブラケットを取り外すことを困難にし得る。破れたエナメル質は、患者に痛みを引き起こすだけでなく、修復も必要とし、これは不便であり、費用もかかる。
【００１２】
そこで、剥離する際の歯のエナメル質の損傷をなくすように設計された歯列矯正器具を開発する試みもなされている。これは、歯列矯正セラミックブラケットの柔軟な結合パッドまたは基部を含む。このパッドまたは基部により、医師は、パッドを座屈または屈折させる力（すなわち、歯科用プライヤで）を適用し、基部と接着剤との間の結合を破る。ブラケットの取り外しは、したがって、ブラケットを破砕し、または歯のエナメル質を破るのに十分な力よりも実質的に低い力で達成される。
【００１３】
患者の歯への損傷を回避しながらブラケットの剥離に対処する試みがなされているが、結合するパッド、歯列矯正ブラケット、または通常の咀嚼中に剥離しないが、患者の歯を損傷することなく意図的に剥離され得る歯への取り付けのための他の器具を提供する必要がある。
【先行技術文献】
【特許文献】
【００１４】
【特許文献１】米国特許第８，５８５，３９８号
【特許文献２】米国特許公開第２０１４／００２７２７５８号
【発明の概要】
【発明が解決しようとする課題】
【００１５】
本発明は、歯列矯正治療で使用するために以前から知られている歯列矯正ブラケットの前述の、および他の短所ならびに欠点を克服するものである。本発明は、いくつかの実施形態に関して説明されるけれども、本発明はこれらの実施形態に限定されないことは理解されるであろう。それどころか、本発明は、本発明の趣旨と範囲内に収まり得るようなすべての代替的形態、修正形態、および等価形態を含む。本発明の原理によれば、多孔質超弾性金属構造体（ｐｏｒｏｕｓ  ｓｕｐｅｒｅｌａｓｔｉｃ  ｍｅｔａｌ  ｓｔｒｕｃｔｕｒｅ）を備える歯列矯正ブラケットとともに使用するためのパッドが実現される。多孔質超弾性金属構造体は、歯列矯正ブラケットを歯に結合するための接着剤を受け入れるように構成される。
【課題を解決するための手段】
【００１６】
一実施形態において、多孔質超弾性金属構造体は、ウェハであり、歯列矯正ブラケットを歯に結合する前に接着剤を含浸される。
【００１７】
一実施形態において、歯列矯正ブラケットは、ブラケット本体部を備え、多孔質超弾性金属構造体は、ブラケット本体部に結合され、結合表面を画成する結合部分を形成する。結合表面は、接着剤を受け入れる。
【００１８】
一実施形態において、多孔質超弾性金属構造体は、結合部分の厚さを通して実質的に均一に分布する細孔容積（ｐｏｒｅ  ｖｏｌｕｍｅ）を画成する。
【００１９】
一実施形態において、多孔質超弾性金属構造体は、ブラケット本体部の近くの位置における空隙体積分率（ｖｏｌｕｍｅ  ｆｒａｃｔｉｏｎ  ｏｆ  ｐｏｒｏｓｉｔｙ）が結合表面の近くの位置における空隙体積分率と異なる細孔容積を画成する。
【００２０】
一実施形態において、パッドは、結合部分をブラケット本体部に取り付けるための取付部分をさらに備える。取付部分は、実質的に中実である。一実施形態において、取付部分は、多孔質超弾性金属構造体の金属と異なる金属から作られる。一実施形態において、取付部分は、ブラケット本体部の金属と異なる金属から作られる。
【００２１】
一実施形態において、ブラケット本体部および多孔質超弾性金属構造体は、一体形成される。
【００２２】
本発明の一態様によれば、一実施形態において、歯列矯正ブラケットは、ブラケット本体部と、ブラケット本体部から延在し、多孔質超弾性金属ウェハを含むパッドとを備える。ウェハは、歯列矯正ブラケットを歯に結合する前に接着剤を含浸される。
【００２３】
一実施形態において、ブラケット本体部およびパッドは、一体形成される。
【００２４】
一実施形態において、多孔質超弾性金属構造体は、ブラケット本体部に結合され、接着剤を受け入れるように構成されている結合表面を画成する結合部分を形成する。
【００２５】
一実施形態において、パッドは、結合部分をブラケット本体部に取り付けるための取付部分をさらに備える。取付部分は、実質的に中実である。
【００２６】
本発明の一態様によれば、歯列矯正ブラケット用のパッドを作るための方法は、歯列矯正ブラケットと歯との間に留置するように多孔質超弾性金属構造体を製作するステップを含む。多孔質超弾性金属構造体は、多孔質超弾性金属構造体を歯に結合するための接着剤を受け入れるように構成される。
【００２７】
一実施形態において、歯列矯正ブラケットはブラケット本体部を備え、多孔質超弾性金属構造体は結合部分を形成する。方法は、本体部分に、およびブラケット本体部に結合されるべき取付部分を製作するステップをさらに含む。
【００２８】
一実施形態において、取付部分を製作するステップは、溶融金属を溶射するか、または金属板を結合部分の一側にタック溶接することによって結合部分の一側の空隙を閉鎖するステップを含む。
【００２９】
一実施形態において、多孔質超弾性金属構造体を製作するステップは、片面に最大の空隙体積分率を有する多孔質超弾性金属構造体内で空隙体積分率の勾配を生じさせるステップを含む。
【００３０】
一実施形態において、多孔質超弾性金属構造体を製作するステップは、ニッケル含有粉体とチタン含有粉体とを混合するステップと、この混合物を圧縮して未焼結体（ｇｒｅｅｎ  ｂｏｄｙ）を形成するステップと、未焼結体中のニッケル含有粉体とチタン含有粉体との間に反応を引き起こすステップとを含む。
【００３１】
一実施形態において、多孔質超弾性金属構造体を製作するステップは、超弾性金属の粉体とポリマー結合剤の粉体とを混合するステップと、混合物をポリマー前駆物質発泡体中に留置するステップと、超弾性金属粒子を焼結するステップとを含む。
【００３２】
一実施形態において、多孔質超弾性金属構造体を製作するステップは、超弾性金属を事前製作された炭素骨格上に蒸着するステップを含む。
【００３３】
一実施形態において、多孔質超弾性金属構造体を製作するステップは、冷却にあたり超弾性金属を形成する組成物を溶融するステップと、溶融物中でフィラー材料を混合するステップと、溶融金属とフィラーとの混合物を鋳型に注ぎ込むステップと、混合物を冷却するステップと、フィラーを取り除くステップとを含む。
【００３４】
本明細書に組み込まれ、本明細書の一部をなす添付の図面は、本発明の実施形態を例示するものであり、上記の簡単な説明と併せて、以下の詳細な説明により本発明の様々な態様を説明する。
【図面の簡単な説明】
【００３５】
【図１】本発明の一実施形態による歯科用アセンブリの斜視図である。
【図２】図１の歯科用アセンブリの断面図である。
【図２Ａ】本発明の実施形態による多孔質超弾性金属構造体の例示的な走査型電子顕微鏡（ＳＥＭ）の顕微鏡写真である。
【図２Ｂ】本発明の実施形態による多孔質超弾性金属構造体の写真である。
【図３】本発明の一実施形態による歯科用アセンブリの斜視図である。
【図４】歯科用アセンブリの一実施形態の断面図である。
【図５】本発明の一実施形態による歯科用アセンブリの斜視図である。
【図６Ａ】歯に歯科用アセンブリを留置する前の本発明の一実施形態の概略断面図である。
【図６Ｂ】歯に歯科用アセンブリを留置した後の本発明の一実施形態の概略断面図である。
【図７Ａ】本発明の例示的な一実施形態によるブラケットの写真である。
【図７Ｂ】本発明の例示的な一実施形態によるブラケットの写真である。
【図７Ｃ】本発明の例示的な一実施形態によるブラケットの写真である。
【図７Ｄ】本発明の例示的な一実施形態によるブラケットの写真である。
【発明を実施するための形態】
【００３６】
次に一般的に図１〜図４、特に図１を参照すると、本発明の実施形態は、歯に取り付けるための歯列矯正ブラケット１０などの、歯列矯正器具を含む（図示せず）。図示されているように、歯列矯正ブラケット１０は、ブラケット本体部１２およびパッド１４を備える。ブラケット本体部１２は、以下で説明されているように、パッド１４に固定され得るか、またはパッド１４と一体形成され得る。パッド１４は、少なくとも部分的に多孔質構造体、たとえば、多孔質超弾性金属構造体から作られた本体部を備える。空隙は開いており、それによりパッド１４の外面に接続されている。この点に関して、歯列矯正ブラケット１０が接着剤により歯に固定されたときに、接着剤は、細孔内に浸透し得る。接着剤が硬化した後、ブラケット本体部１２と歯との間の機械的連動結合が形成される。ブラケット本体部１２は、多孔質超弾性金属構造体によって歯から相隔てて並ぶ。この構成では、歯列矯正ブラケット１０は、患者の歯からの意図せぬ剥離に抵抗し得るが、それは、パッド１４の超弾性金属が通常の咀嚼に関連する剪断力およびショックならびに治療中に時折発生するあまり頻繁でないが、より重大な他の衝撃を吸収することができるからである。これらの事象は、スポーツによる事象または他の偶然の衝撃からブラケット本体部１２へなどの衝撃力を含み得る。
【００３７】
知られているように、超弾性金属は、閾値負荷を受けたときに大きな弾性変形（および回復）を示す。この変形はエネルギーを吸収する。超弾性金属の層は、少なくとも部分的に多孔質であっても、歯列矯正治療時に時折受ける衝撃および他の力からより多くのエネルギーを吸収する。パッド１４内またはパッド１４の周りのエネルギー吸収は、ブラケット本体部１２にかかる力が歯（図示せず）とブラケット１０との間の接着結合に直接伝えられる可能性を低減する。したがって、ブラケット１０は、歯から解き放たれる可能性が低い。一例として、ＮｉＴｉは、ショックアブソーバとして働き得る。より具体的には、ＮｉＴｉは、６から８％近くで弾性的に張るものとしてよい。したがって、ＮｉＴｉのパッドは、パッド１４と歯の表面との間の結合部が外力によって著しい応力を受ける前に著しく変形し得る。
【００３８】
さらに、歯列矯正ブラケット１０と歯との間の結合の強度は、医師が治療の終わりに意図して歯列矯正ブラケット１０を剥離したときに、患者の歯が損傷しない範囲内にあり得る。有利には、本発明による歯科用アセンブリは、改善された結合強度を示し得る。
【００３９】
これらおよび他の目的を達成するために、図１を参照すると、そこでは、自己結紮歯列矯正ブラケットが図示されており、歯列矯正ブラケット１０は、ブラケット本体部１２に結合された移動可能な閉鎖部材を備える。一実施形態において、移動可能な閉鎖部材は、ブラケット本体部１２と摺動可能に結合されている結紮スライド１６を備え得る。ブラケット本体部１２は、矯正力を歯に加えるためのアーチワイヤー（幻像で示されている）を受け入れるように適合された、中に形成されるアーチワイヤースロット１８を備える。結紮スライド１６は、アーチワイヤー２０がアーチワイヤースロット１８内に挿入可能である開放位置（図１）とアーチワイヤー２０がアーチワイヤースロット１８内に保持される閉鎖位置（図３）との間で移動可能である。ブラケット本体部１２および結紮スライド１６は１つにまとまって歯列矯正ブラケット１０を形成し、歯列矯正治療に使用される。さらに、移動可能な閉鎖部材が本明細書では結紮スライドとして説明されているが、本発明はそれに限定されない。移動可能な閉鎖部材は、開放位置と閉鎖位置との間で移動することができる他の移動可能な構造体（たとえば、ラッチ、バネクリップ、ドアなど）を含み得る。本発明の実施形態は、自己結紮歯列矯正ブラケットに限定されないことも理解されるであろう。ほんの一例として、歯列矯正ブラケット、バンド、バッカルチューブ、アンカー、キャップ、または他のハードウェアが歯に取り付けられ得る。歯列矯正ブラケットは、参照により本明細書にその全体が組み込まれている米国特許第８，５８５，３９８号および米国特許公開第２０１４／００２７２７５８号において説明されているものを含み得る。追加の例では、接着剤で歯に固定され得るツインタイウィングスタイルの歯列矯正ブラケット（たとえば、図７Ａ〜図７Ｄに示されている）が知られている。
【００４０】
引き続き図１〜図３を参照すると、アーチワイヤースロット１８は、基部表面２２と、近心−遠位方向に延在するアーチワイヤースロット１８を１つにまとめて画成する基部表面２２から外向きに突き出ている一対の対向スロット表面２４、２６とを備え得る。知られているように、アーチワイヤースロット１８は、好適な方法で歯列矯正アーチワイヤー２０を受けるように設計されうる。図示されていないけれども、ツインタイウィングスタイルのブラケットも、アーチワイヤースロットを備えるが、アーチワイヤースロット内のアーチワイヤーを固定するために弾性Ｏリングまたはワイヤーなどの分離した結紮に頼る。
【００４１】
歯列矯正ブラケット１０は、特に断りのない限り、本明細書では、下顎の前歯の唇側面に取り付けられた基準フレームを使用して説明されている。したがって、本明細書で使用されているように、ブラケット１０を説明するために使用されている唇側、舌側、近心、遠位、咬合、および歯肉などの用語は、選択された基準フレームに対して相対的なものである。しかし、本発明の実施形態は、選択された基準フレームおよび記述用語に限定されず、他の歯で、また口腔内の他の向きで歯列矯正ブラケット１０を使用することができる。たとえば、ブラケット１０は、歯の舌面に結合することもでき、本発明の範囲内にあるものとしてよい。当業者であれば、本明細書で使用されている記述用語は、基準フレームの変更がある場合に直接的に適用され得ないことを理解するであろう。しかしながら、本発明の実施形態は、口腔内の配置および向きから独立していることが意図されており、歯列矯正ブラケットの実施形態を記述するために使用される相対語は、図面中の実施形態の記述を明確にするだけの働きをする。したがって、唇側、舌側、近心、遠位、咬合、および歯肉という相対語は、本発明を特定の配置または向きに決して限定するものではない。
【００４２】
患者の下顎に載る歯（図示せず）の唇側面に装着されたとき、図１を特に参照すると、ブラケット本体部１２は、舌側２８、咬合側３０、歯肉側３２、近心側３４、遠位側３６、および唇側３８を有する。ブラケット本体部１２は、適切な歯列矯正セメントまたは接着剤によって歯に固定されるように構成される。
【００４３】
図１〜図３に示されている一実施形態において、舌側２８は、歯の表面に固定されるように構成されている本体部または結合基部を画成するパッド１４を備えている。パッド１４は、ブラケット本体部１２に個別の部分もしくは要素として結合され得るか、または代替的に、パッド１４は、ブラケット本体部１２と一体形成されるものとしてよく、各々以下で説明されている。さらに、パッド１４は、患者の歯の表面にぴったり合うように特に整形され得る。この点に関して、パッド１４は、形状および曲率に関してカスタマイズされてよく、したがって、図１〜図３に示されているものと異なる多数の構成を有し得る。その点に関して、本発明の実施形態は、パッド１４の特定の形状に限定されないことは理解されるであろう。
【００４４】
パッド１４は、歯の表面と一致する外形を有するものとしてよく、結合領域を画成する周辺面または縁４２を画成し得る結合表面４０を有する。以下で説明されているように、本発明の実施形態において、結合表面４０の少なくとも一部は、パッド１４内に貫通する開放細孔を有する多孔質超弾性金属構造体を備える結合部分４４によって画成される。したがって、歯列矯正ブラケット１０が接着剤で歯に固定されたときに、接着剤は、多孔質超弾性金属構造体の細孔内に浸透しながら結合領域を覆い、縁４２を超えて延在し得る。すなわち、接着剤は、結合部分４４内に浸透する。接着剤は、硬化した後、歯列矯正ブラケット１０と歯との間の機械的連動をもたらす。
【００４５】
さらに、この点に関して、空隙がパッド１４内に貫入し、これは細孔が結合表面４０に対して開いており、したがって接着剤などの流体が細孔内に浸透し得る見かけの空隙と称され得る。見かけの空隙は、開放空隙と称され得る。対照的に、本発明の実施形態は、細孔が表面から閉鎖されているか、または表面に接続されていない閉鎖空隙を除外し得るが、限られた量の閉鎖空隙は許容され得る。多孔質構造体は、細孔がパッド１４内の開放容積を画成する超弾性金属の中実体積（ｓｏｌｉｄ  ｖｏｌｕｍｅ）を含み得る。開放空隙は任意の形態をとり得るが、金属の領域によって互いから分離されている個別のポケットを備え得ることを理解されるであろう。ポケットは、分離され得ないが、パッド１４内に流路網を形成するように相互接続し得る。空隙は、相互接続された流路および分離された細孔またはポケットの組合せであってよい。
【００４６】
図２および図２Ａを参照すると、一実施形態において、パッド１４は、超弾性金属の中実体積５２を有する多孔質超弾性金属構造体４８を備える。図示されているように、多孔質構造体４８は、細孔容積５０を画成する超弾性金属の３次元フレームワーク（すなわち、中実体積５２）を備える。図２Ａおよび図２Ｂに最もよく示されているように、細孔容積５０の個別の細孔は、結合表面４０に対して開いており、したがって、接着剤などの流体を受け入れることができる。中実体積５２は、ランダムに構成されてよく、したがって、パターン機械加工されたメッシュまたは成形された格子と異なる。細孔容積５０に対する中実体積５２の特性は異なり得る。
【００４７】
一実施形態において、細孔容積５０の容積分率はパッド１４全体を通して一定であるものとしてよい。この点に関して、結合部分４４は、パッド１４の厚さを通る中実体積５２と細孔容積５０との均一に分布する比を備え得る。他の分布および比も可能である。たとえば、細孔容積５０は、多孔質構造体４８を通して均一に分布していなくてよい。特定の一例において、細孔容積５０は、結合表面４０の近くの領域のところで最高となり得、次いで、ブラケット本体部１２に向かう方向で減少し得る。別の例では、結合部分４４は、複数の材料層を含み得る。中実超弾性金属の層は、超弾性金属の多孔質層に結合され得る。このようにして、結合部分４４は、一緒に結合される金属の２つの分離した層を含む。この実施形態では、中実金属と多孔質金属との間に境界があり得る。次いで、この２層本体部は、ブラケット本体部１２に結合され、多孔質層は結合表面４０を画成するものとしてよい。
【００４８】
２つの分離した層よりはむしろ、一実施形態において、図２を参照すると、細孔容積５０は、結合部分４４の厚さを通して連続的に変化する。多孔質構造体４８の中実体積５２に対する細孔容積５０は、ブラケット本体部１２の舌側２８に隣接する１００％近く中実（空隙なし）から、結合表面４０に隣接する１００％未満の中実（細孔容積の優位（ｂａｌａｎｃｅ））の比まで変わり得る。この分布は、ブラケット本体部１２の舌側２８のところ、またはその付近で１００％中実から始まり、結合表面４０における細孔容積５０のより大きい部分まで変化する中実体積５２における勾配の結果であり得る。これは、空隙体積分率が結合表面４０のところ、またはその付近で最大になり、結合表面４０から最も遠い結合部分４４における距離で空隙体積分率が減少する分布を含み得る。勾配は、結合部分４４の厚さに関して直線的に変化し得るか、または結合部分４４の厚さの非線形関数となり得る。空隙率の勾配は、たとえば、パッド１４がブラケット本体部１２に結合されているときに有利であり得る。この点に関して、パッド１４の結合部分４４の多孔度の低い表面は、ブラケット本体部１２とパッド１４との間の界面の機械的完全性を改善し得る。空隙率の勾配は、図２に最もよく示されている。
【００４９】
パッド１４に対する、空隙を含む、例示的な微細構造体は、図２Ａおよび図２Ｂに示されている。一例として、空隙は、歯のエナメル質に見られる天然の空隙をまねたものであってよい。エナメル質の細孔は、直径約４μｍから約８μｍまでのロッドによって一般的に画成されるものとしてよく、下にある象牙質に対して一般的に垂直に配向される。ロッドシースは、各ロッドを囲み、ロッド間エナメル質と一緒に、エナメル質に見られる天然の空隙を画成し得る。この点に関して、多孔質超弾性金属構造体は、類似のロッドおよび細孔構造体により特徴付けられ、エナメル質の天然の空隙と類似の配向を有し、類似の深さまで延在し得る。
【００５０】
例示的な一実施形態において、細孔容積５０の個別の細孔は、歯のエナメル質の細孔と類似の細孔径を有するものとしてよい。一例として、限定することなく、細孔径は約５μｍであってよい。さらに、結合表面４０からの細孔容積５０の深さは、変化し得る。一実施形態において、細孔容積５０は、数十ミクロンの深さから最大約２５０μｍの深さまで伸長し得る。エナメル質に見られる空隙と超弾性金属パッド内に形成される空隙との間の類似性を考えると、適切な接着剤による結合強度は約４０ＭＰａとなると確信される。
【００５１】
さらに、細孔容積５０の個別の細孔は、一般的に互いに整列するものとしてよい。例示的な一実施形態において、細孔は、一般的に、歯の表面に対して直角の角度をなすものとしてよい。一実施形態において、細孔は、一般的に、歯の表面に対して４５度の角度で整列されてよい。微細構造体内のこの異方性は、異なる方向で異なる程度の性能（たとえば、弾性率）をもたらし、剥離力に対処し得る。
【００５２】
上で説明されているように、パッド１４は、少なくとも部分的に超弾性金属から作られる。ほんの一例として、限定せず、超弾性金属は、とりわけ、ニッケルチタン（ＮｉＴｉ）系合金、銅アルミニウムマンガン（ＣｕＡｌＭｎ）合金、銅アルミニウムベリリウム（ＣｕＡｌＢｅ）合金、または銅アルミニウムニッケル（ＣｕＡｌＮｉ）合金であってよい。以下で説明されているように、超弾性金属は、特に空隙の分布に関して、異方特性を有するように製作され得る。
【００５３】
一実施形態において、図１を参照すると、パッド１４は全体が多孔質であってよく、したがって結合部分４４として機能する。この実施形態において、パッド１４は、ブラケット本体部１２に直接結合される。パッド１４は、溶接または接着剤などによってブラケット本体部１２に固定され得る。
【００５４】
一代替的形態として、図３を参照すると、一実施形態において、パッド１４は結合部分４４に結合された取付部分４６のアセンブリを備え得る。図１に示されている実施形態と同様に、結合部分４４は、接着剤で歯列矯正ブラケット１０を歯に結合するための結合表面４０を画成する。取付部分４６は、結合部分４４をブラケット本体部１２に取り付けるのを円滑にし得る。理論に縛られることなく、異種金属の接合はときには問題となり得る。そのようなものとして、たとえば、ステンレスから作られた、非超弾性金属ブラケット本体部を超弾性金属に結合することは、異なる金属から作られた取付部分４６によって円滑にされ得る。そのために、取付部分４６は、ブラケット本体部１２と結合部分４４との間に位置決めされる。このようにして、取付部分４６は、図示されているようにそれがパッド１４の一部を形成し得るけれども、結合部分４４と異なる金属の層であってよい。引き続き図３を参照すると、一実施形態において、結合部分４４は、超弾性金属メッシュであってよい。取付部分４６は、中実超弾性金属であるか、または結合部分４４をブラケット本体部１２に取り付けるのを円滑にする異なる金属であってよい。
【００５５】
一実施形態において、図４を参照すると、ブラケット本体部１２およびパッド１４は、一体形成されるものとしてよい。すなわち、本体部１２およびパッド１４は、結合表面４０のところに開放空隙（すなわち、空隙の容積）を有する単一の超弾性金属性本体部から形成されるが、これは、上で説明され、図１および図３に示されている実施形態に類似している。
【００５６】
一実施形態において、パッド１４は、燃焼合成法とも称される、自己伝播型高温合成プロセスを使用して製作され得る。このプロセスは、高い反応温度（たとえば、１２００℃）および短い工程所要時間（たとえば、数秒から数分程度）を利用しており、その結果、望ましい化学量論組成の均質な合金が得られる。超弾性金属が形成される例示的な一実施形態において、ニッケルおよびチタンの細かい高純度粉体（超弾性ＮｉＴｉ用の）が低い予熱温度（たとえば、３００℃から４００℃）および圧力（たとえば、最大２００ＭＰａまで）の不活性雰囲気中で混合され、圧粉体（すなわち、未焼結状態または未反応状態の）を形成するものとしてよい。次いで、圧粉体は、自己伝播型燃焼反応の点火によって焼結され、固形物を生成し得る。指定された最大予熱温度は、この反応を開始するように選択されるものとしてよく、これは高い発熱反応である。
【００５７】
このプロセスによって、成形体は一方の端部で点火する。この反応は、他方の端部に向かう方向に進行し固形物を形成する。一例として、ＮｉＴｉに対する反応方程式は、式１によって示され得る。
Ｎｉ＋Ｔｉ→ＮｉＴｉ＋６７ｋＪ／ｍｏｌ
【００５８】
この反応は、たとえば、塩類または反応化学量論によって制御されてよく、その結果、パッド１４、または代替的にブラケット本体部１２などの、望ましい形状を有する多孔質超弾性金属が得られるものとしてよい。パッド１４は、約４５％から約６５％の相互接続された空隙を有する超弾性金属の中実体積を含み得る。空隙の割合は、いくつか例を挙げると、圧密圧力および粒度分布を含む要素に依存し得る。空隙は、流路を形成する分離されたポケットまたは相互接続されたポケットの形態をとり得る。ポケットまたは流路は、最大０．５ｍｍの測定値の断面寸法を有するものとしてよい。
【００５９】
一代替的実施形態において、多孔質超弾性金属は、熱間等静圧圧縮成形を使用して製作され得る。このプロセスでは、たとえば、ＮｉおよびＴｉの元素粉体は、合金の反応および固化を進める、溶融温度（たとえば、約１３１０℃）で、またはその付近の温度で加圧されるものとしてよい。雰囲気は、反応で使用される高い温度および圧力の組合せにより制御される。圧力は、パッド中の空隙の程度を決定する。燃焼合成を伴う実施形態と同様に、この反応は、結果として得られる多孔質ＮｉＴｉ体が望ましい形状を有するように制御され得る。
【００６０】
一代替的実施形態において、超弾性粉体は、放電焼結法を使用して多孔質体に融合され整形され得る。このプロセスは、金属粒子を固形物に焼結するために圧縮および電気エネルギーに頼る。この点に関して、パルス電流がダイ（たとえば、黒鉛から作られる）に流されて、粒子間のネッキング（すなわち、焼結）を熱し、推進する。空隙の量および種類は、温度および圧力によって制御され得る。この点に関して、より低い温度および圧力が結果として、空隙を増やし得る。
【００６１】
別の例示的な実施形態において、超弾性金属粉体を望ましい形状を有する多孔質体に焼結するために「焼き切り」プロセスが使用され得る。たとえば、ＮｉＴｉ粉体とポリマー結合剤との混合物がポリマー前駆物質発泡体中に注ぎ込まれ得る。次いで、この装填された発泡体は加熱されて、結合剤および発泡体を蒸発させ、ＮｉＴｉ粉体の焼結を開始し得る。空隙は、前駆物質発泡体の特性によって一般的に制御され得る。例示的な一実施形態では、ポリマー前駆物質発泡体は、パッド１４内に空隙率の勾配（上で説明されている）を生じるように整形され得る。
【００６２】
多孔質超弾性金属を作る他の方法は、様々な蒸着技術を含む。一実施形態において、たとえば、多孔質ＮｉＴｉ体は、事前製作された炭素骨格上で化学気相成長法（ＣＶＤ）または化学蒸気浸透法（ＣＶＩ）を用いてＮｉＴｉを蒸着することによって製作され得る。炭素骨格は、多孔質体の一部を形成しない。その代わりに、これは、機械的にまたは化学的に除去され、蒸着されたＮｉＴｉ体を残す。例示的な一実施形態において、ＮｉＴｉ蒸気は、空隙に勾配を生じるように整形された事前製作された炭素骨格上に蒸着され得る。
【００６３】
他の技術は、超弾性金属の溶融物を鋳型内の食塩上に注ぎ込むことを伴う従来の鋳造技術を含むものとしてよく、食塩は後から化学的に、またはガスを注ぎ込まれた溶融物に導入することによって消化され、空隙を形成する。これらの例示的な実施形態において、空隙は、導入されたガスまたは食塩の量に基づき制御され得る。
【００６４】
一実施形態において、パッド１４は、その厚さを通して均一な空隙率を有し得る。その後の溶射プロセスは、片面で開放細孔をキャッピングすることによって空隙内に勾配を生じさせるために使用され得る。たとえば、多孔質体は、片側に別の金属（たとえば、３１６ステンレス）をプラズマ溶射され得る。溶融または液体金属液滴は、細孔容積５０の一部を埋めるか、またはキャッピングする。片面上の細孔をキャッピングするか、または埋めることで、片面の空隙を低減するか、またはなくすことによってパッド１４内の細孔容積５０内に勾配を生じさせ得る。液滴の浸透の程度は、細孔容積５０内の勾配を決定し、その結果、超弾性金属の中実混合物を生じ、片面に溶射された金属が形成され得る。一例として、プラズマ溶射は、結果として、パッド１４の完全に封止された（たとえば、中実）側を生み出し得る。様々な程度の空隙を有する超弾性金属の複数の層が一緒に結合されて、結合部分４４に空隙の勾配を形成し得る。多孔質パッド内に勾配を生じさせるための他の方法があり得ることは理解されるであろう。代替えとして、金属板が結合部分４４の片側にタック溶接され、結合部分４４がブラケット本体部１２に取り付けられるプラットフォームを形成することができる。
【００６５】
本明細書で説明されているように製作された後、パッド１４は、図１に示されているようにブラケット本体部１２に取り付けられ得る。これは、たとえば、パッド１４をブラケット本体部１２にレーザーボンディングで結合することによって、または別の金属接合もしくは溶接プロセスによって遂行され得る。
【００６６】
図５を参照すると、一実施形態において、医師は接着剤５６をパッド１４に加え得るか、またはパッド１４は、接着剤５６で事前充填され、すぐに使えるキットとしてパッケージングされ得る。一実施形態において、結合部分４４は、空隙の目的体積で設計され得る。接着剤の目的体積が、空隙のその体積内に注入され得る。これは、製造施設で行われるものとしてよく、その場合、接着剤が事前充填されたブラケット１０は配布用にパッケージングされる。接着剤５６は、多孔質構造体４８によって部分的にまたは完全に吸収される未重合歯列矯正接着剤であってよい。この事前パッケージングされた歯列矯正ブラケットは、医師が結合時に使用するパッケージ製品として提供されるものとしてよく、したがって、ブラケット１０を歯に接着する前に手作業で大量の接着剤を塗布する退屈な中間ステップをなくすことができる。有利には、事前パッケージングされた製品は、オフィスにおいて非常に大きな時間節約につながり、歯列（ｄｅｎｔｉｔｉｏｎ）にわたって結合の整合性を向上させることができる。
【００６７】
接着剤５６が、医師によって手作業で加えられるか、またはパッケージング前に多孔質構造体４８内に注入されるかに関係なく、接着剤５６の量は、パッド１４の細孔容積５０全体を、または一部のみを本質的に充填するのに十分なものとすることができる。超弾性金属は親水性であり、したがって、有利には、接着剤５６が結合部分４４の細孔容積５０内に浸透するのを促進し得る。接着剤５６は、当技術分野で知られている光重合可能な、または別の重合可能な化合物であってよい。
【００６８】
この点に関して、組成物は、化学線の照射を受けた後、組成物の重合（または硬化）を開始する光開始剤を含む。そのような光重合可能な組成物は、遊離基重合可能またはカチオン重合可能であるものとしてよい。本明細書で開示されているような組成物中で使用され得る好適な光重合可能成分は、たとえば、エポキシ樹脂（カチオン活性エポキシ基を含む）、ビニルエーテル樹脂（カチオン活性ビニルエーテル基を含む）、エチレン性不飽和化合物（遊離基活性不飽和基、たとえば、アクリレートおよびメタクリレートを含む）、およびこれらの組合せを含む。また好適なのは、単一化合物中にカチオン活性官能基および遊離基活性官能基の両方を含む重合可能材料である。例は、エポキシ官能アクリレート、エポキシ官能メタクリレート、およびこれらの組合せを含む。
【００６９】
一実施形態において、多孔質構造体４８は、事前装填された接着剤を目的位置に保持するためのスポンジとして働く。取り付け時に、医師はブラケット１０を歯に押し付ける。パッド１４に加わるこのわずかな手の圧力は、多孔質構造体４８を弾性的に圧縮させ得る。その圧縮時に、多孔質構造体４８の厚さは縮小される。これは、細孔容積５０を一時的に減少させ、結合部分４４からの接着剤５６の押し出しを引き起こし得る。接着剤５６は、制御されつつ、図５に示されているように、パッド１４から外向きに伸びるものとしてよい。圧力が解放されると、多孔質構造体４８は、元の寸法の少なくとも一部を弾性的に回復し、そのときに、過剰な接着剤５６は再吸収され得る。これは、結合後に必要な清掃を少なくすることができる。押し出された後、接着剤５６は、標準的な方法（たとえば、光開始）によって重合され得る。
【００７０】
一実施形態において、図６Ａおよび図６Ｂを参照すると、制御された厚さおよび空隙を有する超弾性金属（たとえば、ＮｉＴｉ）の多孔質ウェハ６０は、パッド１４上に位置決めされている接着剤５６中に埋め込まれ得る。ウェハ６０は、上で説明されているものに類似する多孔質構造体４８を含み得る。接着剤５６は、医師によって手作業で分注されるのではなくメーカーの施設で事前装填されるものとしてよく、細孔容積５０を充填するものとしてよい。図６Ａを参照すると、多孔質多ウェハ６０は、事前装填された接着剤５６中の構造的または機能的要素として働き得る。ウェハ６０は、重合前にパッドと接触するように接着剤５６を保持するものとしてよい。図示されているように、接着剤５６は、多孔質ウェハ６０をカプセル化し得る。接着剤５６は、多孔質ウェハ６０を湿らせるものとしてよく、したがって、取り付け前にパッド１４から外れる可能性は低いと思われる。多孔質ウェハ６０は、低粘度の接着剤を出荷中および重合前にパッド１４上の適所に保持することができる。取り付け時に、多孔質ウェハ６０は、ブラケット１０と歯Ｔとの間に接着剤５６を均一に塗り広げるのを円滑にし得る。
【００７１】
次に図６Ｂを参照すると、重合された後、多孔質ウェハ６０は、接着剤５６を構造的に補強することができる。構造的補強は、接着剤５６中のフィラーに加えたものであり得るか、またはウェハ６０は、従来の接着剤に見られるフィラーを置き換えるものであってよい。接着剤が重合した後、ウェハ６０は、治療中に硬化した接着剤を構造的に支持することができる。多孔質ウェハ６０は、厚さが約５０μｍから約５００μｍであってよい。
【００７２】
引き続き図５および図６Ｂを参照すると、歯の所望の位置に取り付けられた後、接着剤５６は、ブラケット本体部１２が歯に結合されるように硬化され得る。硬化は、当技術分野で知られている可視光線の放射または他の方法によって引き起こされ得る。接着剤が硬化すると、これはパッド１４内に「根を張る」。結合部分４４と接着剤５６との間の緊密な接触は、これら２つの間、すなわち、中実体積５２によってもたらされる比較的広い表面積と接着剤５６との間の接触の広い表面積によって促されることは理解されるであろう。複数の連動する結合部位を有することで、各独立した部位を破る剥離の失敗メカニズムが強制される。接着剤結合部内の歯とパッド１４との間の亀裂伝播は、複数の連動する結合部位に遭遇したときに新しい亀裂を開始するのに必要な追加エネルギーにより鈍らせることができると確信される。
【００７３】
本発明の別の態様において、パッド１４は、バイオリザーバー（ｂｉｏｒｅｓｅｒｖｏｉｒ）として働き得る。この点に関して、細孔容積５０の少なくとも一部は、歯へのブラケット本体部１２の結合の品質を改善することを意図されている添加剤を収納し得る。例示的な一実施形態において、歯科用封止剤または樹脂に抗菌、防汚（化粧品）、漂白、および／または再石灰化剤が組み込まれ得る。次いで、パッド１４は、細孔容積５０の少なくとも一部を封止剤（図示せず）で充填することによって含浸され得る。生体活性剤は、有効速度で歯の表面に隣接する領域に徐放し得る。パッド１４内の生体活性剤の配置は、最もリスクのある歯に隣接する領域（すなわち、衛生的に妨げられる領域）に基づき選択され得る。
【００７４】
本発明の実施形態をより完全に理解しやすくするために、次の非制限的例が用意されている。
【実施例１】
【００７５】
多孔質ＮｉＴｉ基部は、Ｏｒｍｃｏ  Ｍｉｎｉ−Ｔｗｉｎ（商標）ブラケットに結合された。組み立てられたブラケットおよびパッドは、図７Ａおよび図７Ｂに示されている。パッドの結合表面は、図７Ｂに最も明確に示されている。ブラケットはステンレス（すなわち、ＳＳ１７−４）であった。ＰｏｒＯｓｔｅｏｎからの多孔質ＮｉＴｉパッドは、一般的に矩形のブロックまたはシートであり、プラズマ溶射システムを介して溶射された３１６  ＳＳの層を含んでいた。個別のパッドは、シートから機械加工された（すなわち、ＥＤＭを介して）。多孔質ＮｉＴｉパッドは、ブラケット本体部に、特に３１６  ＳＳの層に、１，９５０°Ｆで金鑞付けされた。
【００７６】
多孔質ＮｉＴｉパッドを備えるブラケットは、歯とパッドとの間の標準のＯｒｍｃｏ接着剤により歯のエナメル質に接着された。歯に結合されたブラケットは、図７Ｃおよび図７Ｄに示されている。多孔質ＮｉＴｉ基部は、標準的な臨床的手順を使用してエナメル質によく結合された。剪断結合試験において、ブラケットは約５ｋｇｆで歯のエナメル質から剥離した。剥離は、エナメル質とパッドとの間で生じ、パッドとブラケットとの間では生じなかった。多孔質ＮｉＴｉパッドと歯のエナメル質との間の結合は成功し、歯列矯正への応用が可能であることを実証していると結論された。
【００７７】
本発明は様々な実施形態の記述により例示され、またこれらの実施形態はある程度詳細に記述されているが、添付の請求項の範囲をそのような詳細に制限するか、またはどのような形であれ限定することは発明者の意図するものではない。したがって、追加の利点および修正点は、当業者に容易にわかるであろう。本発明の様々な特徴は、使用者の必要条件と選好に応じて単独で、または組み合わせて使用することができる。
【符号の説明】
【００７８】
１０  歯列矯正ブラケット
１２  ブラケット本体部
１４  パッド
１６  結紮スライド
１８  アーチワイヤースロット
２０  アーチワイヤー
２２  基部表面
２４、２６  対向スロット表面
２８  舌側
３０  咬合側
３２  歯肉側
３４  近心側
３６  遠位側
３８  唇側
４０  結合表面
４２  周辺面または縁
４４  結合部分
４６  取付部分
４８  多孔質超弾性金属構造体
５０  細孔容積
５２  超弾性金属の中実体積
５６  接着剤
６０  多孔質ウェハ
【図１】
2017060768.tif 000003
【図２】
2017060768.tif 000004
【図３】
2017060768.tif 000005
【図４】
2017060768.tif 000006
【図５】
2017060768.tif 000007
【図６Ａ】
2017060768.tif 000008
【図６Ｂ】
2017060768.tif 000009
【図２Ａ】
2017060768.tif 000010
【図２Ｂ】
2017060768.tif 000011
【図７Ａ】
2017060768.tif 000012
【図７Ｂ】
2017060768.tif 000013
【図７Ｃ】
2017060768.tif 000014
【図７Ｄ】
2017060768.tif 000015
【外国語明細書】
2017060768000001.pdf